"電解質と非水溶媒を含む非水電解液において、下記一般式1で表される2価の基を分子内に2以上有する化合物Aを含有することを特徴とする非水電解液。化合物Aが鎖状化合物であることを特徴とする請求項1に記載の非水電解液。化合物Aが下記一般式2で表される化合物であることを特徴とする請求項1又は2に記載の非水電解液。式中R1、R3はそれぞれ独立して、OR4、SR5、NR6R7基からなる群から選ばれる1価の基を表す。R4R5はハロゲン原子を有していてもよい炭化水素基を表し、R6R7はハロゲン原子を有していてもよい炭化水素基もしくは水素原子を表す。式中R2はOR8O、SR9S、NR10R11NR12基からなる群から選ばれる2価の基を表す。R8、R9、R11は、ヘテロ原子またはハロゲン原子を有していてもよい2価の炭化水素基を表し、R10R12はハロゲン原子を有していてもよい炭化水素基もしくは水素原子を表す。化合物Aを非水電解液全体に対して0001質量以上、10質量以下の割合で含有することを特徴とする請求項1乃至3の何れか1項に記載の非水電解液。負極、正極及び非水電解液を含む非水電解液電池であって、非水電解液が請求項1乃至4の何れか1項に記載の非水電解液であることを特徴とする非水電解液電池。下記一般式3で表される化合物。式中R1、R3はそれぞれ独立して、OR4、SR5、NR6R7基からなる群から選ばれる1価の基を表す。R4R5はハロゲン原子を有していてもよい炭化水素基を表し、R6R7はハロゲン原子を有していてもよい炭化水素基もしくは水素原子を表す。式中R2はOR8O、SR9S、NR10R11NR12基からなる群から選ばれる2価の基を表す。R8、R9、R11は、ヘテロ原子またはハロゲン原子を有していてもよい2価の炭化水素基を表し、R10R12はハロゲン原子を有していてもよい炭化水素基もしくは水素原子を表す。しかしながら、特許文献1の発明では、本特許の一般式1で表される2価の基を分子内に1つしか含まない化合物を用いているため、サイクル特性の向上効果は満足できるものではなく、高温状態にさらされたときのガス発生を抑制する効果は期待されるものではなかった。本発明は、非水電解液二次電池において、充電状態での高温保存時におけるガス発生を抑制し、かつ充放電を繰り返したときの容量低下を抑制する二次電池用非水電解液と、この非水電解液を用いた二次電池を提供することを課題とする。本発明者らは、上記目的を達成するために種々の検討を重ねた結果、以下に述べる化合物を電解液中に含有することによって、上記課題を解決できることを見出し、本発明を完成させるに至った。即ち、本発明の要旨は、電解質と非水溶媒を含む非水電解液において、下記一般式1で表される2価の基を分子内に2以上有する化合物Aを含有する請求項1。化合物Aが鎖状化合物である請求項2。化合物Aが下記一般式2で表される化合物である請求項3。式中R1、R3はそれぞれ独立して、OR4、SR5、NR6R7基からなる群から選ばれる1価の基を表す。R4R5はハロゲン原子を有していてもよい炭化水素基を表し、R6R7はハロゲン原子を有していてもよい炭化水素基もしくは水素原子を表す。式中R2はOR8O、SR9S、NR10R11NR12基からなる群から選ばれる2価の基を表す。R8、R9、R11は、ヘテロ原子またはハロゲン原子を有していてもよい2価の炭化水素基を表し、R10R12はハロゲン原子を有していてもよい炭化水素基もしくは水素原子を表す。化合物Aを非水電解液全体に対して001質量以上、10質量以下の割合で含有する請求項4。負極、正極及び非水電解液を含む非水電解液電池であって、非水電解液が請求項1乃至4の何れか1項に記載の非水電解液である請求項5。一般式3で表される化合物請求項6。式中R1、R3はそれぞれ独立して、OR4、SR5、NR6R7基からなる群から選ばれる1価の基を表す。R4R5はハロゲン原子を有していてもよい炭化水素基を表し、R6R7はハロゲン原子を有していてもよい炭化水素基もしくは水素原子を表す。式中R2はOR8O、SR9S、NR10R11NR12基からなる群から選ばれる2価の基を表す。R8、R9、R11は、ヘテロ原子またはハロゲン原子を有していてもよい2価の炭化水素基を表し、R10R12はハロゲン原子を有していてもよい炭化水素基もしくは水素原子を表す。本発明の非水電解液を用いることで、繰り返し充放電を行ったときの容量低下を抑制する効果に優れた非水電解液電池を得ることができる。以下に、本発明を実施するための形態を詳細に説明する。ただし、以下に記載する説明は本発明の実施形態の一例代表例であり、本発明は請求項に記載の要旨を超えない限り、これらの内容に特定されるものではない。1.非水電解液本発明の非水電解液は、一般的な非水電解液と同様に、電解質及びこれを溶解する非水溶媒を含有し、更に前記一般式1で表される2価の基を分子内に2以上有する化合物Aを含有することを特徴とする。1-1.電解質本発明の非水電解液に用いる電解質に制限は無く、目的とする非水電解液二次電池に電解質として用いられるものであれば公知のものを任意に採用することができる。本発明の非水電解液をリチウム二次電池に用いる場合には、通常は、電解質としてリチウム塩を用いる。電解質の具体例としては、LiClO4、LiAsF6、LiPF6、Li2CO3、LiBF4等の無機リチウム塩;LiCF3SO3、LiNCF3SO22、LiNC2F5SO22、リチウム環状1,3-ヘキサフルオロプロパンジスルホニルイミド、リチウム環状1,2-テトラフルオロエタンジスルホニルイミド、LiNCF3SO2C4F9SO2、LiCCF3SO23、LiPF4CF32、LiPF4C2F52、LiPF4CF3SO22、LiPF4C2F5SO22、LiBF2CF32、LiBF2C2F52、LiBF2CF3SO22、LiBF2C2F5SO22等の含フッ素有機リチウム塩;リチウムビスオキサラトボレート、リチウムトリスオキサラトフォスフェート、リチウムジフルオロオキサラトボレート、リチウムジフルオロビスオキサラトフォスフェート、等の含ジカルボン酸錯体リチウム塩などが挙げられる。これらのうち、電池中での安定性の点からLiPF6、LiBF4、LiNCF3SO22、LiNC2F5SO22が好ましく、特にLiPF6、LiBF4が好ましい。また、電解質は、1種を単独で用いてもよく、2種以上を任意の組み合わせ及び比率で併用してもよい。中でも、特定の無機リチウム塩の2種を併用したり、無機リチウム塩と含フッ素有機リチウム塩とを併用したりすると、トリクル充電時のガス発生が抑制されたり、高温保存後の劣化が抑制されるので好ましい。特に、LiPF6とLiBF4との併用や、LiPF6、LiBF4等の無機リチウム塩と、LiCF3SO3、LiNCF3SO22、LiNC2F5SO22等の含フッ素有機リチウム塩とを併用することが好ましい。更に、LiPF6とLiBF4とを併用する場合、電解質全体に対してLiBF4が通常0.01質量以上、50質量以下の比率で含有されていることが好ましい。上記比率は、好ましくは0.01質量以上、より好ましくは0.05質量以上、特に好ましくは0.1質量以上であり、好ましくは20質量以下、より好ましくは10質量以下、特に好ましくは5質量以下、最も好ましくは3質量以下である。比率が上記範囲内にあると所望の効果をより得やすくなりLiBF4の解離度が低くなりすぎず、非水電解液の高抵抗化を抑えることができる。一方、LiPF6、LiBF4等の無機リチウム塩と、LiCF3SO3、LiNCF3SO22、LiNC2F5SO22等の含フッ素有機リチウム塩とを併用する場合、電解質全体に占める無機リチウム塩の割合は、通常70質量以上、99質量以下の範囲であることが望ましい。本発明の非水電解液中におけるリチウム塩の濃度は、本発明の要旨を損なわない限り任意であるが、通常0.5mol/L以上、好ましくは0.6mol/L以上、より好ましくは0.8mol/L以上、更に好ましくは1.0モル/リットル以上で、特に好ましくは1.1モル/リットル以上、最も好ましくは、1.2モル/リットル以上である。また、通常3mol/L以下、好ましくは2mol/L以下、より好ましくは1.8モル/リットル以下、更に好ましくは1.6mol/L以下の範囲である。この濃度が上記範囲内にあると、非水電解液の粘度が高くなりすぎず、また高い電気導電率を提供することができるため、本発明の非水電解液を用いた非水電解液電池の性能をより向上させることができる。1-2.非水溶媒本発明の非水電解液が含有する非水溶媒としては、従来から非水電解液の溶媒として公知のものの中から適宜選択して用いることができる。なお、非水溶媒は、1種を単独で用いてもよく、2種以上を任意の組み合わせ及び比率で併用してもよい。通常使用される非水溶媒の例としては、環状カーボネート、鎖状カーボネート、鎖状及び環状カルボン酸エステル、鎖状及び環状エーテル類、含リン有機溶媒、含硫黄有機溶媒などが挙げられる。環状カーボネートとしては、エチレンカーボネート、プロピレンカーボネート、ブチレンカーボネート等のアルキレンカーボネート類やフルオロエチレンカーボネートなどのフッ素化アルキレンカーボネートが挙げられ、アルキレンカーボネート類の炭素数は、通常3以上6以下である。これらの中でも、エチレンカーボネート、プロピレンカーボネート、フルオロエチレンカーボネートは、誘電率が高いため電解質が溶解し易く、非水電解液二次電池にしたときにサイクル特性がよいという点で好ましく、特にエチレンカーボネートが好ましい。鎖状カーボネートとしては、ジメチルカーボネート、エチルメチルカーボネート、ジエチルカーボネート、メチル-n-プロピルカーボネート、エチル-n-プロピルカーボネート、ジ-n-プロピルカーボネート等などのジアルキルカーボネート類が挙げられ、構成するアルキル基の炭素数は、それぞれ1以上5以下が好ましく、特に好ましくは1以上4以下である。また、アルキル基の水素の一部をフッ素で置換していてもよい。中でも、ジメチルカーボネート、ジエチルカーボネート、エチルメチルカーボネートが電池特性向上の点から好ましい。鎖状カルボン酸エステル類としては、酢酸メチル、酢酸エチル、酢酸プロピル、酢酸イソプロピル、酢酸ブチル、酢酸sec-ブチル、酢酸イソブチル、酢酸t-ブチル、酢酸アミル、プロピオン酸メチル、プロピオン酸エチル、プロピオン酸プロピル、プロピオン酸イソプロピル、酪酸メチル、酪酸エチル、酪酸プロピル、吉草酸メチル、吉草酸エチル等及びトリフルオロ酢酸プロピル、トリフルオロ酢酸ブチル等のこれらの化合物の水素の一部をフッ素で置換した化合物等が挙げられ、鎖状カルボン酸エステル類の総炭素数は、通常、3以上10以下、好ましくは4以上7以下である。これらの中でも、酢酸エチル、酢酸プロピル、酢酸イソプロピル、酢酸ブチル、酢酸アミル、プロピオン酸メチル、プロピオン酸エチル、プロピオン酸プロピル、酪酸メチル、酪酸エチル、吉草酸メチルがより好ましい。環状カルボン酸エステルとしては、γ-ブチロラクトン、γ-バレロラクトン、δ-バレロラクトン等が挙げられる。これらの中でも、γ-ブチロラクトンがより好ましい。更に、鎖状エーテルとしては、ジメトキシメタン、ジメトキシエタン、ジエトキシメタン、ジエトキシエタン、エトキシメトキシメタン、エトキシメトキシエタン等が挙げられる。これらの中でも、ジメトキシエタン、ジエトキシエタンがより好ましい。環状エーテル例としては、テトラヒドロフラン、2-メチルテトラヒドロフラン等が挙げられる。更に、含リン有機溶媒の種類にも特に制限は無いが、通常使用されるものの例としては、リン酸トリメチル、リン酸トリエチル、リン酸トリフェニル等のリン酸エステル類;亜リン酸トリメチル、亜リン酸トリエチル、亜リン酸トリフェニル等の亜リン酸エステル類;トリメチルホスフィンオキシド、トリエチルホスフィンオキシド、トリフェニルホスフィンオキシド等のホスフィンオキシド類やホスファゼン類などが挙げられる。含硫黄有機溶媒としては、エチレンサルファイト、1,3-プロパンスルトン、1,4-ブタンスルトン、メタンスルホン酸メチル、ブスルファン、スルホラン、スルホレン等が挙げられる。上記の非水溶媒の中でも、環状カーボネートであるエチレンカーボネート、プロピレンカーボネート、フルオロエチレンカーボネートより選ばれる少なくとも1種を用いることが好ましく、更にこれらと鎖状カーボネートであるジメチルカーボネート、エチルメチルカーボネート、ジエチルカーボネートより選ばれる少なくとも1種とを併用することが電解液の粘度と電気伝導度の点から好ましい。このように環状カーボネートと鎖状カーボネートとを非水溶媒として併用する場合、本発明の非水電解液中の非水溶媒中に占める鎖状カーボネートの好適な含有量は、通常20体積以上、好ましくは40体積以上、また、通常95体積以下、好ましくは90体積以下である。一方、本発明の非水電解液中の非水溶媒中に占める環状カーボネートの好適な含有量は、通常5体積以上、好ましくは10体積以上、また、通常80体積以下、好ましくは60体積以下である。鎖状カーボネートの割合が上記範囲内であると、電解液の粘度が適度なものとなり、また電解質であるリチウム塩の解離度が低下せず、電気伝導率の低下が生じ難くなる。なお、本明細書において、非水溶媒の容量は25°Cでの測定値であるが、エチレンカーボネートのように25°Cで固体のものは融点での測定値を用いる。1-3.化合物A電解質と非水溶媒を含む非水電解液において、下記一般式1で表される2価の基を分子内に2以上有する化合物Aを含有することを特徴とする。本発明においては、化合物Aとして上記一般式1で表される2価の基を分子内に2以上有することで、充放電を繰り返したときの容量低下を抑制したり、充電状態での高温保存時におけるガス発生を抑制するのであり、それ以外の部分構造は特に限定されないが、1で表される2価の基を分子内に2以上有する鎖状化合物、環状化合物が挙げられる。そのなかでも特に鎖状化合物が好ましい。化合物Aであり鎖状化合物のなかでも、特に請求項3に示した以下の化合物2が好ましい。式中R1、R3はそれぞれ独立して、OR4、SR5、NR6R7基からなる群から選ばれる1価の基を表す。R4R5はハロゲン原子を有していてもよい炭化水素基を表し、R6R7はハロゲン原子を有していてもよい炭化水素基もしくは水素原子を表す。式中R2はOR8O、SR9S、NR10R11NR12基からなる群から選ばれる2価の基を表す。R8、R9、R11は、ヘテロ原子またはハロゲン原子を有していてもよい2価の炭化水素基を表し、R10R12はハロゲン原子を有していてもよい炭化水素基もしくは水素原子を表す。上記R4R5は、炭素数1~10の炭化水素基であることが好ましく、炭素数1~5である炭化水素基であることがより好ましく、炭素数1~3である炭化水素基であることが特に好ましい。上記R6R7は、炭素数1~10の炭化水素基または水素原子であることが好ましく、炭素数1~5の炭化水素基であることがより好ましく、炭素数1~3の炭化水素基であることが特に好ましい。R8、R9、R11は、炭素数1~30のヘテロ原子を有していてもよい炭化水素基であることが好ましく、炭素数1~20のヘテロ原子を有していてもよい炭化水素基であることがより好ましい。R10R12は炭素数1~10の炭化水素基または水素原子であることが好ましく、炭素数1~5の炭化水素基または水素原子であることがより好ましく、炭素数1~3の炭化水素基または水素原子であることが特に好ましい。2の具体例としては、以下のものが挙げられる。上記の中でも、2B、2D、2F、2I、2K、2L、2M、2O、2P、2Q、2S、2T、2Uが電池特性の向上効果および製造が容易である点から好ましい。化合物Aの含有量は特に限定されるものではないが、非水電解液に対し、それぞれ0.001質量以上、10質量以下が好ましい。0.01質量以上であるのが更に好ましく、特に0.1質量以上が好ましい。一方、7質量以下が更に好ましく、5質量以下が特に好ましい。化合物Aの含有量が上記範囲内であると、非水電解液の抵抗が増加し難いため、本発明の効果がより発揮される傾向にある。化合物Aで表される化合物は、1種であっても、複数種を併用してもよいが、複数種を併用する場合、上記含有量は、複数種の合計量を表す。化合物Aを含有する電解液を用いた場合、サイクル特性が向上する。その詳細な機構は明らかになっていないが、電極上に良好な皮膜を形成することによって本発明のような効果が得られるものと考えられる。1-4.その他の添加剤本発明の非水電解液は、本発明の効果を著しく損なわない範囲において、各種の添加剤を含有していてもよい。添加剤としては、従来公知のものを任意に用いることができる。尚、添加剤は、1種を単独で用いてもよく、2種以上を任意の組み合わせ及び比率で併用してもよい。添加剤の例としては、過充電防止剤や、高温保存後の容量維持特性やサイクル特性を改善するための助剤などが挙げられる。過充電防止剤の具体例としては、ビフェニル、アルキルビフェニル、ターフェニル、ターフェニルの部分水素化体、シクロヘキシルベンゼン、t-ブチルベンゼン、t-アミルベンゼン、ジフェニルエーテル、ジベンゾフラン等の芳香族化合物;2-フルオロビフェニル、o-シクロヘキシルフルオロベンゼン、p-シクロヘキシルフルオロベンゼン等の前記芳香族化合物の部分フッ物;2,4-ジフルオロアニソール、2,5-ジフルオロアニソール、2,6-ジフルオロアニオール等の含フッ素アニソール化合物;などが挙げられる。なお、これらの過充電防止剤は、1種を単独で用いてもよく、2種以上を任意の組み合わせ及び比率で併用してもよい。本発明の非水電解液が過充電防止剤を含有する場合、その濃度は本発明の効果を著しく損なわない限り任意であるが、非水電解液全体に対して通常0.1質量以上、5質量以下の範囲とすることが望ましい。非水電解液に過充電防止剤を含有させることによって、過充電による非水電解液二次電池の破裂発火を抑制することができ、非水電解液二次電池の安全性が向上するので好ましい。一方、高温保存後の容量維持特性やサイクル特性を改善するための助剤の具体例としては、ビニレンカーボネート、メチルビニレンカーボネート、4,5-ジメチルビニレンカーボネート、フルオロビニレンカーボネート、トリフルオロメチルビニレンカーボネート等のビニレンカーボネート化合物、ビニルエチレンカーボネート、4-メチル-4-ビニルエチレンカーボネート、5-メチル-4-ビニルエチレンカーボネート、4,4-ジビニルエチレンカーボネート、4,5-ジビニルエチレンカーボネート等のビニルエチレンカーボネート化合物;4-エチニルエチレンカーボネート、4,5-ジエチニルエチレンカーボネート、4-メチル-4-エチニルエチレンカーボネート、4-エチニル-5-メチルエチレンカーボネートなどにエチニルエチレンカーボネート化合物、4,4-ジメチル-5-メチレンエチレンカーボネート、4-メチレンエチレンカーボネート等のメチレンエチレンカーボネート化合物などが挙げられるこれらのうち、ビニレンカーボネート、ビニルエチレンカーボネート、4-メチル-4-ビニルエチレンカーボネートまたは4,5-ジビニルエチレンカーボネートがサイクル特性や高温保存後の容量維持特性向上の点から好ましく、なかでもビニレンカーボネートまたはビニルエチレンカーボネートがより好ましく、特にビニレンカーボネートが好ましい。これらは単独で用いても、2種類以上を併用してもよい。2種類以上を併用する場合は、ビニレンカーボネートとビニルエチレンカーボネートとを併用するのが好ましい。炭素―炭素不飽和結合を有する環状カーボネート化合物を含有する場合、非水電解液中におけるその割合は、通常0.01質量以上、好ましくは0.1質量以上、特に好ましくは0.3質量以上、最も好ましくは0.5質量以上である。またその上限は、通常10質量、好ましくは8質量、特に好ましくは6質量である。炭素-炭素不飽和結合を有する環状カーボネート化合物が上記範囲内である場合、高温保存時にガス発生量が増大し難く、さらに電池のサイクル特性や高温保存後の容量維持特性を向上させるという効果を十分に発揮することができる。また、ハロゲン原子を有する環状カーボネートとしては、フルオロエチレンカーボネート、4,5-ジフルオロエチレンカーボネート、4,4-ジフルオロエチレンカーボネート、4,4,5-トリフルオロエチレンカーボネート、4,4,5,5-テトラフルオロエチレンカーボネート、4-フルオロ-5-メチルエチレンカーボネート、4-フルオロ-4-メチルエチレンカーボネート、4,5-ジフルオロ-4-メチルエチレンカーボネート、4,4,5-トリフルオロ-5-メチルエチレンカーボネート、トリフルオロメチルエチレンカーボネート等が挙げられる。これらのうち、フルオロエチレンカーボネート、4,5-ジフルオロエチレンカーボネート、4-フルオロ-5-メチルエチレンカーボネートがサイクル特性向上や高温保存特性向上の点から好ましい。これらは単独で用いても、2種類以上を併用してもよい。非水電解液がフッ素原子を有する環状カーボネート化合物を含有する場合、非水電解液中におけるその割合は、通常、0.001質量以上、好ましくは0.1質量以上、特に好ましくは0.3質量以上、最も好ましくは0.5質量以上であり、通常、30質量以下、好ましくは20質量以下、より好ましくは10質量以下である。ただし、フルオロエチレンカーボネートは1-2非水溶媒の項で説明したように、溶媒として用いてもよく、その場合は上記の含有量に限定されない。また、モノフルオロリン酸塩またはジフルオロリン酸塩としては、モノフルオロリン酸塩およびジフルオロリン酸塩のカウンターカチオンとしては特に限定はないが、リチウム、ナトリウム、カリウム、マグネシウム、カルシウム、及び、NR4R5R6R7式中、R4~R7は、各々独立に、水素原子又は炭素数1~12の有機基を表わす。で表されるアンモニウム等が例示として挙げられる。上記アンモニウムのR4~R7で表わされる炭素数1~12の有機基としては特に限定はないが、例えば、ハロゲン原子で置換されていてもよいアルキル基、ハロゲン原子又はアルキル基で置換されていてもよいシクロアルキル基、ハロゲン原子又はアルキル基で置換されていてもよいアリール基、置換基を有していてもよい窒素原子含有複素環基等が挙げられる。中でもR4~R7として、それぞれ独立に、水素原子、アルキル基、シクロアルキル基、又は窒素原子含有複素環基等が好ましい。モノフルオロリン酸塩およびジフルオロリン酸塩の具体例としては、モノフルオロリン酸リチウム、モノフルオロリン酸ナトリウム、モノフルオロリン酸カリウム、ジフルオロリン酸リチウム、ジフルオロリン酸ナトリウム、ジフルオロリン酸カリウム等が挙げられ、モノフルオロリン酸リチウム、ジフルオロリン酸リチウムが好ましく、ジフルオロリン酸リチウムがより好ましい。これらは単独で用いても、2種類以上を併用してもよい。非水電解液がモノフルオロリン酸塩および/またはジフルオロリン酸塩を含有する場合、非水電解液中におけるその割合は、通常、0.001質量以上、好ましくは0.01質量以上、特に好ましくは0.1質量以上、最も好ましくは0.2質量以上であり、通常5質量以下、好ましくは3質量以下、特に好ましくは2質量以下である。なお、モノフルオロリン酸塩及びジフルオロリン酸塩は、非水電解液として実際に二次電池作製に供すると、その電池を解体して再び非水電解液を抜き出しても、その中の含有量が著しく低下している場合が多い。従って、電池から抜き出した非水電解液から、少なくとも1種のモノフルオロリン酸塩及び/又はジフルオロリン酸塩が検出できるものは、非水電解液中にこれらを本発明で規定する所定割合で含む非水電解液であるとみなされる。また、ニトリル化合物としては、アセトニトリル、プロピオニトリル、ブチロニトリル、バレロニトリル、ヘキサンニトリル、ヘプタンニトリル、オクタンニトリル、ノナンニトリル、デカンニトリル、ドデカンニトリルラウロニトリル、トリデカンニトリル、テトラデカンニトリルミリストニトリル、ヘキサデカンニトリル、ペンタデカンニトリル、ヘプタデカンニトリル、オクタデカンニトリルステアノニトリル、ノナデカンニトリル、イコサンニトリル等のモノニトリル;マロノニトリル、スクシノニトリル、グルタロニトリル、アジポニトリル、ピメロニトリル、スベロニトリル、アゼラニトリル、セバコニトリル、ウンデカンジニトリル、ドデカンジニトリル、メチルマロノニトリル、エチルマロノニトリル、イソプロピルマロノニトリル、tert-ブチルマロノニトリル、メチルスクシノニトリル、2,2-ジメチルスクシノニトリル、2,3-ジメチルスクシノニトリル、トリメチルスクシノニトリル、テトラメチルスクシノニトリル、3,3’-オキシジプロピオニトリル、3,3’-チオジプロピオニトリル、3,3’-エチレンジオキシジプロピオニトリル、3,3’-エチレンジチオジプロピオニトリル、1,2,3-プロパントリカルボニトリル、1,3,5-ペンタントリカルボニトリル、1,2,3-トリス2-シアノエトキシプロパン、トリス2-シアノエチルアミン等のジニトリルが挙げられ、これらの中でも、ラウロニトリル、スクシノニトリル、グルタロニトリル、アジポニトリル、ピメロニトリルが好ましい。これらは単独で用いても、2種類以上を併用してもよい。非水電解液がニトリル化合物を含有する場合、非水電解液中におけるその割合は、通常、0.001質量以上、好ましくは0.01質量以上、特に好ましくは0.1質量以上、最も好ましくは0.2質量以上であり、通常10質量以下、好ましくは5質量以下、特に好ましくは2質量以下である。その他、コハク酸無水物、マレイン酸無水物、フタル酸無水物、シトラコン酸無水物等の酸無水物;エリスリタンカーボネート、スピロ-ビス-ジメチレンカーボネート等のカーボネート化合物;エチレンサルファイト、1,3-プロパンスルトン、1,3-プロペンスルトン、1,4-ブタンスルトン、メタンスルホン酸メチル、ブスルファン、スルホラン、スルホレン、ジメチルスルホン、ジフェニルスルホン、ジビニルスルホン、メチルフェニルスルホン、ジエチルジスルフィド、ジブチルジスルフィド、N,N-ジメチルメタンスルホンアミド、N,N-ジエチルメタンスルホンアミド等の含硫黄化合物;1-メチル-2-ピロリジノン、1-メチル-2-ピペリドン、3-メチル-2-オキサゾリジノン、1,3-ジメチル-2-イミダゾリジノン、N-メチルスクシイミド、4-取りフルオロメチルフェニルイソシアネート、1,6-ジイソシアナトヘキサン等の含窒素化合物;ヘプタン、オクタン、シクロヘプタン等の炭化水素化合物;フルオロベンゼン、ジフルオロベンゼン、トリフルオロベンゼン、ベンゾトリフルオライド、ペンタフルオロベンゼン、ヘキサフルオロベンゼン等の含フッ素芳香族化合物;などが挙げられる。これらの助剤は、1種を単独で用いてもよく、2種以上を任意の組み合わせ及び比率で併用してもよい。これらの助剤を含有する場合、その濃度は本発明の効果を著しく損なわない限り任意であるが、非水電解液全体に対して通常0.1質量以上、5質量以下の範囲とすることが好ましい。1-6.ゲル化剤非水電解液は、本発明のリチウム二次電池に用いる際、通常は液体状態で存在するが、例えば、これを高分子によってゲル化して、半固体状電解質にしてもよい。ゲル化に用いる高分子は任意であるが、例えばポリフッ化ビニリデン、ポリフッ化ビニリデンとヘキサフルオロプロピレンとの共重合体、ポリエチレンオキサイド、ポリアクリレート、ポリメタクリレートなどが挙げられる。なお、ゲル化に用いる高分子は1種を単独で用いてもよく、2種以上を任意の組み合わせ及び比率で併用してもよい。また、非水電解液を半固体状電解質として用いる場合、半固体状電解質に占める非水電解液の比率は、本発明の効果を著しく損なわない限り任意である。好適な範囲としては、半固体状電解質の総量に対する非水電解液の比率が、通常30質量以上、好ましくは50質量以上、より好ましくは75質量以上であり、また、通常99.95質量以下、好ましくは99質量以下、より好ましくは98質量以下である。非水電解液の比率が上記範囲内であると、電解液を保持しやすく液漏れを抑えやすくなり、十分な充放電効率や容量を提供することができる。1-7.非水電解液の製造方法本発明の非水電解液は、上述した非水溶媒に、上述した電解質と、本発明の前記一般式1で表される窒素-水素結合を有するアミド化合物と、必要に応じて用いられるその他の添加剤などを溶解させることにより、調製することができる。尚、非水電解液中に水が存在すると、水の電気分解、水とリチウム金属との反応、リチウム塩の加水分解などが起こる可能性があり、好ましくない。従って、非水電解液の調製に際して、非水溶媒などの各成分は、予め脱水しておくのが好ましい。具体的には、その水分含有率が通常50ppm以下、中でも20ppm以下の値となるまで脱水しておくことが好ましい。脱水の手法は任意に選択することが可能であるが、例えば減圧下で加熱したり、モレキュラーシーブを通過させたりする等の手法が挙げられる。2.非水電解液二次電池本発明の非水電解液二次電池は、非水電解液以外の構成については、従来公知の非水電解液二次電池と同様であり、通常は、本発明の非水電解液が含浸されている多孔膜セパレータを介して正極と負極とが積層され、これらがケース外装体に収納された形態を有する。本発明の非水電解液二次電池の形状は特に制限されるものではなく、円筒型、角形、ラミネート型、コイン型、大型等の何れであってもよい。2-1.非水電解液非水電解液としては、上述の本発明の非水電解液を用いる。なお、本発明の趣旨を逸脱しない範囲において、本発明の非水電解液に対し、その他の非水電解液を混合して用いることも可能である。2-2.負極本発明の非水電解液二次電池に用いられる負極を構成する負極活物質としては、電気化学的にリチウムイオンを吸蔵放出可能なものであれば、特に制限はない。その具体例としては、炭素質材料、合金系材料、リチウム含有金属複合酸化物材料等が挙げられる。<炭素質材料負極>炭素質材料負極以下炭素負極と称す場合がある。の負極活物質として用いられる炭素質材料としては、以下の1~4から選ばれるものが、初期不可逆容量、高電流密度充放電特性のバランスが良く好ましい。また、1~4の炭素質材料は1種を単独で用いてもよく、2種以上を任意の組み合わせ及び比率で併用してもよい。1天然黒鉛2人造炭素質物質並びに人造黒鉛質物質を400から3200°Cの範囲で1回以上熱処理した炭素質材料3負極活物質層が少なくとも2種類以上の異なる結晶性を有する炭素質から成り立ちかつ/又はその異なる結晶性の炭素質が接する界面を有している炭素質材料4負極活物質層が少なくとも2種類以上の異なる配向性を有する炭素質から成り立ちかつ/又はその異なる配向性の炭素質が接する界面を有している炭素質材料上記2の人造炭素質物質並びに人造黒鉛質物質の具体的な例としては、天然黒鉛、石炭系コークス、石油系コークス、石炭系ピッチ、石油系ピッチ、あるいはこれらピッチを酸化処理したもの、ニードルコークス、ピッチコークス及びこれらを一部黒鉛化した炭素材、ファーネスブラック、アセチレンブラック、ピッチ系炭素繊維等の有機物の熱分解物、炭化可能な有機物、及びこれらの炭化物、又は炭化可能な有機物をベンゼン、トルエン、キシレン、キノリン、n-へキサン等の低分子有機溶媒に溶解させた溶液及びこれらの炭化物等が挙げられる。なお、上記の炭化可能な有機物の具体的な例としては、軟ピッチから硬ピッチまでのコールタールピッチ、或いは乾留液化油等の石炭系重質油、常圧残油、減圧残油の直流系重質油、原油、ナフサ等の熱分解時に副生するエチレンタール等分解系石油重質油、更にアセナフチレン、デカシクレン、アントラセン、フェナントレン等の芳香族炭化水素、フェナジンやアクリジン等の窒素原子含有複素環式化合物、チオフェン、ビチオフェン等の硫黄原子含有複素環式化合物、ビフェニル、テルフェニル等のポリフェニレン、ポリ塩化ビニル、ポリビニルアルコール、ポリビニルブチラール、これらのものの不溶化処理品、含窒素性のポリアクニロニトリル、ポリピロール等の有機高分子、含硫黄性のポリチオフェン、ポリスチレン等の有機高分子、セルロース、リグニン、マンナン、ポリガラクトウロン酸、キトサン、サッカロースに代表される多糖類等の天然高分子、ポリフェニレンサルファイド、ポリフェニレンオキシド等の熱可塑性樹脂、フルフリルアルコール樹脂、フェノール-ホルムアルデヒド樹脂、イミド樹脂等の熱硬化性樹脂等が挙げられる。炭素負極の製造は、本発明の効果を著しく制限しない限り、公知のいずれの方法を用いることができる。例えば、負極活物質に、バインダー、溶媒、必要に応じて、増粘剤、導電材、充填材等を加えてスラリーとし、これを集電体に塗布、乾燥した後にプレスすることによって形成することができる。電池の非水電解液注液工程直前の段階での片面あたりの負極活物質層の厚さは、通常15μm以上であり、20μm以上が好ましく、30μm以上が更に好ましく、また、通常150μm以下であり、120μm以下が好ましく、100μm以下が更に好ましい。負極活物質の厚さが、上記範囲内であると、非水電解液が集電体界面付近まで浸透しやすく、高電流密度充放電特性の低下を防ぐことができる。また、負極活物質に対する集電体の体積比が極端に増加することもないので、電池の容量が減少することもない。また、負極活物質をロール成形してシート電極としてもよく、圧縮成形によりペレット電極としてもよい。負極活物質を保持させる集電体としては、公知のものを任意に用いることができ、例えば、銅、ニッケル、ステンレス鋼、ニッケルメッキ鋼等の金属材料が挙げられるが、加工し易さとコストの点から特に銅が好ましい。また、集電体の形状は、集電体が金属材料の場合は、例えば、金属箔、金属円柱、金属コイル、金属板、金属薄膜、エキスパンドメタル、パンチメタル、発泡メタル等が挙げられる。中でも、好ましくは金属薄膜、より好ましくは銅箔であり、更に好ましくは圧延法による圧延銅箔と、電解法による電解銅箔があり、どちらも集電体として用いることができる。また、銅箔の厚さが25μmよりも薄い場合、純銅よりも強度の高い銅合金リン青銅、チタン銅、コルソン合金、Cu-Cr-Zr合金等を用いることができる。圧延法により作製した銅箔からなる集電体は、銅結晶が圧延方向に並んでいるため、負極を密に丸めても、鋭角に丸めても割れにくく、小型の円筒状電池に好適に用いることができる。電解銅箔は、例えば、銅イオンが溶解された非水電解液中に金属製のドラムを浸漬し、これを回転させながら電流を流すことにより、ドラムの表面に銅を析出させ、これを剥離して得られるものである。上記の圧延銅箔の表面に、電解法により銅を析出させていてもよい。銅箔の片面又は両面には、粗面化処理や表面処理例えば、厚さが数nm~1μm程度までのクロメート処理、Ti等の下地処理等がなされていてもよい。金属薄膜の厚さは任意であるが、通常1μm以上であり、3μm以上が好ましく、5μm以上が更に好ましく、また、通常1mm以下であり、100μm以下が好ましく、30μm以下が更に好ましい。金属皮膜の厚さが、上記範囲内にあると、適度な強度となるため塗布が容易となり、捲回等の電極の形を変形させることも生じ難くなる。なお、金属薄膜は、メッシュ状でもよい。集電体と負極活物質層の厚さの比は特には限定されないが、非水電解液注液直前の片面の負極活物質層厚さ/集電体の厚さの値が、150以下が好ましく、20以下が更に好ましく、10以下が特に好ましく、また、0.1以上が好ましく、0.4以上が更に好ましく、1以上が特に好ましい。集電体と負極活物質層の厚さの比が、上記範囲内であると、高電流密度充放電時に集電体のジュール熱による発熱を生じる難くなり、負極活物質に対する集電体の体積比が極端に増加することもないので、電池の容量が減少することもない負極活物質を電極化した際の電極構造は特には限定されないが、集電体上に存在している負極活物質の密度は、1gcm3以上が好ましく、1.2gcm3以上が更に好ましく、1.3gcm3以上が特に好ましく、また、2gcm3以下が好ましく、1.95gcm3以下がより好ましく、1.9gcm3以下が更に好ましい。集電体上に存在している負極活物質の密度が、上記範囲内であると、負極活物質粒子が破壊されることもなく、初期不可逆容量の増加を防いだり、集電体/負極活物質界面付近への非水電解液の浸透性低下を招くことなく高電流密度充放電特性の悪化を防ぐことができる。また、また、負極活物質間の導電性も低下し難くなるため、電池抵抗の増大を防ぎ、単位容積当たりの容量が低下し難くなる。負極活物質を結着するバインダーとしては、非水電解液や電極製造時に用いる溶媒に対して安定な材料であれば、特に制限されない。具体例としては、ポリエチレン、ポリプロピレン、ポリエチレンテレフタレート、ポリメチルメタクリレート、芳香族ポリアミド、セルロース、ニトロセルロース等の樹脂系高分子;SBRスチレンブタジエンゴム、イソプレンゴム、ブタジエンゴム、フッ素ゴム、NBRアクリロニトリルブタジエンゴム、エチレンプロピレンゴム等のゴム状高分子;スチレンブタジエンスチレンブロック共重合体又はその水素添加物;EPDMエチレンプロピレンジエン三元共重合体、スチレンエチレンブタジエンスチレン共重合体、スチレンイソプレンスチレンブロック共重合体又はその水素添加物等の熱可塑性エラストマー状高分子;シンジオタクチック-1,2-ポリブタジエン、ポリ酢酸ビニル、エチレン酢酸ビニル共重合体、プロピレンα-オレフィン共重合体等の軟質樹脂状高分子;ポリフッ化ビニリデン、ポリテトラフルオロエチレン、フッ素化ポリフッ化ビニリデン、ポリテトラフルオロエチレンエチレン共重合体等のフッ素系高分子;アルカリ金属イオン特にリチウムイオンのイオン伝導性を有する高分子組成物;ポリイミド等が挙げられる。これらは、1種を単独で用いても、2種以上を任意の組み合わせ及び比率で併用してもよい。スラリーを形成するための溶媒としては、負極活物質、バインダー結着剤、並びに必要に応じて使用される増粘剤及び導電剤を溶解又は分散することが可能な溶媒であれば、その種類に特に制限はなく、水系溶媒と有機系溶媒のどちらを用いてもよい。水系溶媒の例としては水、アルコール等が挙げられ、有機系溶媒の例としてはN-メチルピロリドンNMP、ジメチルホルムアミド、ジメチルアセトアミド、メチルエチルケトン、シクロヘキサノン、酢酸メチル、アクリル酸メチル、ジエチルトリアミン、NN-ジメチルアミノプロピルアミン、テトラヒドロフランTHF、トルエン、アセトン、ジエチルエーテル、ジメチルアセトアミド、ヘキサメチルホスファルアミド、ジメチルスルフォキシド、ベンゼン、キシレン、キノリン、ピリジン、メチルナフタレン、ヘキサン等が挙げられる。特に水系溶媒を用いる場合、増粘剤に併せて分散剤等を含有させ、SBR等のラテックスを用いてスラリー化することが好ましい。なお、これらの溶媒は、1種を単独で用いても、2種以上を任意の組み合わせ及び比率で併用してもよい。負極活物質に対するバインダーの割合は、0.1質量以上が好ましく、0.5質量以上が更に好ましく、0.6質量以上が特に好ましく、また、20質量以下が好ましく、15質量以下がより好ましく、10質量以下が更に好ましく、8質量以下が特に好ましい。負極活物質に対するバインダーの割合が、上記範囲内であると、電池容量の低下や極電極の強度低下を招き難くなる。特に、SBRに代表されるゴム状高分子を主要成分に含有する場合には、負極活物質に対するバインダーの割合は、通常0.1質量以上であり、0.5質量以上が好ましく、0.6質量以上が更に好ましく、また、通常5質量以下であり、3質量以下が好ましく、2質量以下が更に好ましい。また、ポリフッ化ビニリデンに代表されるフッ素系高分子を主要成分に含有する場合には負極活物質に対する割合は、通常1質量以上であり、2質量以上が好ましく、3質量以上が更に好ましく、また、通常15質量以下であり、10質量以下が好ましく、8質量以下が更に好ましい。増粘剤は、通常、スラリーの粘度を調整するために使用される。増粘剤としては、特に制限はないが、具体的には、カルボキシメチルセルロース、メチルセルロース、ヒドロキシメチルセルロース、エチルセルロース、ポリビニルアルコール、酸化スターチ、リン酸化スターチ、カゼイン及びこれらの塩等が挙げられる。これらは、1種を単独で用いても、2種以上を任意の組み合わせ及び比率で併用してもよい。増粘剤を用いる場合、負極活物質に対する増粘剤の割合は、通常0.1質量以上であり、0.5質量以上が好ましく、0.6質量以上が更に好ましく、また、通常5質量以下であり、3質量以下が好ましく、2質量以下が更に好ましい。負極活物質に対する増粘剤の割合が、上記範囲内であると、塗布性に優れ、負極活物質層に占める負極活物質の割合が低下させることなく、電池容量が低下や負極活物質間の抵抗増大の問題が生じ難くなる。<合金系材料負極>本発明の非水電解液二次電池の負極は、金属イオンを吸蔵放出しうる負極活物質として合金系材料、好ましくはSi、Snより選ばれる少なくとも1種の原子を含有する負極以下合金系材料負極と称す場合がある。であってもよい。合金系材料負極の負極活物質として用いられる合金系材料としては、リチウムを吸蔵放出可能であれば、リチウム合金を形成する単体金属及び合金、またはそれらの酸化物炭化物窒化物珪化物硫化物燐化物等の化合物のいずれであっても特に限定はされないが、好ましくはリチウム合金を形成する単体金属及び合金であれば、周期表第13族及び14族の金属半金属元素即ち炭素を除くを含む材料あることが好ましく、さらにはSi、Snこれらを以下特定金属元素という場合がある。の単体金属、及びこれら原子を含む合金化合物である事が好ましい。特定金属元素から選ばれる少なくとも1種の原子を有する負極活物質の例としては、何れか1種の特定金属元素の金属単体、2種以上の特定金属元素からなる合金、1種又は2種以上の特定金属元素とその他の1種又は2種以上の金属元素とからなる合金、並びに、1種又は2種以上の特定金属元素を含有する化合物が挙げられる。負極活物質としてこれらの金属単体、合金又は金属化合物を用いることで、電池の高容量化が可能である。1種又は2種以上の特定金属元素を含有する化合物の例としては、1種又は2種以上の特定金属元素を含有する炭化物、酸化物、窒化物、珪化物、硫化物、燐化物等の複合化合物が挙げられる。また、これらの複合化合物が、金属単体、合金、又は非金属元素等の数種の元素と複雑に結合した化合物も例として挙げることができる。より具体的には、例えばSiやSnでは、これらの元素と負極として動作しない金属との合金を用いることができる。また例えばSnでは、SnとSi、Sn以外で負極として作用する金属と、さらに負極として動作しない金属と、非金属元素との組み合わせで5~6種の元素を含むような複雑な化合物も用いることができる。これらの負極活物質の中でも、電池にしたときに単位質量当りの容量が大きいことから、何れか1種の特定金属元素の金属単体、2種以上の特定金属元素の合金、特定金属元素の酸化物や炭化物、窒化物等が好ましく、特に、Si及び/又はSnの金属単体、合金、酸化物や炭化物、窒化物等が、単位質量当りの容量及び環境負荷の観点から好ましい。また、金属単体又は合金を用いるよりは単位質量当りの容量には劣るものの、サイクル特性に優れることから、Si及び/又はSnを含有する以下の化合物も好ましい。Si及び/又はSnと酸素との元素比が通常0.5以上であり、好ましくは0.7以上、更に好ましくは0.9以上、また、通常1.5以下であり、好ましくは1.3以下、更に好ましくは1.1以下のSi及び/又はSnの酸化物。Si及び/又はSnと窒素との元素比が通常0.5以上であり、好ましくは0.7以上、更に好ましくは0.9以上、また、通常1.5以下であり、好ましくは1.3以下、更に好ましくは1.1以下のSi及び/又はSnの窒化物。Si及び/又はSnと炭素との元素比が通常0.5以上であり、好ましくは0.7以上、更に好ましくは0.9以上、また、通常1.5以下であり、好ましくは1.3以下、更に好ましくは1.1以下のSi及び/又はSnの炭化物。なお、上述の負極活物質は、何れか1種を単独で用いてもよく、2種以上を任意の組み合わせ及び比率で併用してもよい。合金系材料負極は、公知のいずれの方法を用いて製造することが可能である。具体的に、負極の製造方法としては、例えば、上述の負極活物質に結着剤や導電材等を加えたものをそのままロール成型してシート電極とする方法や、圧縮成形してペレット電極とする方法や負極用の集電体以下負極集電体という場合がある。上に塗布法、蒸着法、スパッタ法、メッキ法等の手法により、上述の負極活物質を含有する薄膜層負極活物質層を形成する方法が用いられる。負極集電体の材質としては、鋼、銅合金、ニッケル、ニッケル合金、ステンレス等が挙げられる。これらのうち、薄膜に加工し易いという点及びコストの点から、銅箔が好ましい。負極集電体の厚さは、通常1μm以上、好ましくは5μm以上であり、通常100μm以下、好ましくは50μm以下である。負極集電体の厚さが上記範囲内にあると、電池全体の容量低下が生じ難くなり、取り扱いも容易となる。なお、表面に形成される負極活物質層との結着効果を向上させるため、これら負極集電体の表面は、予め粗面化処理しておくことが好ましい。表面の粗面化方法としては、ブラスト処理、粗面ロールによる圧延、研磨剤粒子を固着した研磨布紙、砥石、エメリバフ、鋼線などを備えたワイヤーブラシなどで集電体表面を研磨する機械的研磨法、電解研磨法、化学研磨法等が挙げられる。また、負極集電体の質量を低減させて電池の質量当たりのエネルギー密度を向上させるために、エキスパンドメタルやパンチングメタルのような穴あきタイプの負極集電体を使用することもできる。このタイプの負極集電体は、その開口率を変更することで、質量も白在に変更可能である。また、このタイプの負極集電体の両面に負極活物質層を形成させた場合、この穴を通してのリベット効果により、負極活物質層の剥離が更に起こり難くなる。しかし、開口率があまりに高くなった場合には、負極活物質層と負極集電体との接触面積が小さくなるため、かえって接着強度は低くなることがある。2-3.正極本発明の非水電解液二次電池に使用される正極に含まれる正極活物質としては、電気化学的にリチウムイオンを吸蔵放出可能なものであれば特に制限はないが、例えば、リチウムと少なくとも1種の遷移金属を含有する物質が好ましい。具体例としては、リチウム遷移金属複合酸化物、リチウム含有遷移金属リン酸化合物が挙げられる。リチウム遷移金属複合酸化物としては、LiCoO2等のリチウムコバルト複合酸化物、LiNiO2等のリチウムニッケル複合酸化物、LiMnO2、LiMn2O4、Li2MnO4等のリチウムマンガン複合酸化物、これらのリチウム遷移金属複合酸化物の主体となる遷移金属原子の一部をAl、Ti、V、Cr、Mn、Fe、Co、Li、Ni、Cu、Zn、Mg、Ga、Zr、Si等の他の金属で置換したもの等が挙げられる。置換されたものの具体例としては、例えば、LiNi05Mn05O2、LiNi085Co010Al005O2、LiNi033Co033Mn033O2、LiMn18Al02O4、LiMn15Ni05O4等が挙げられる。リチウム含有遷移金属リン酸化合物としては、LiFePO4、Li3Fe2PO43、LiFeP2O7等のリン酸鉄類、LiCoPO4等のリン酸コバルト類、これらのリチウム遷移金属リン酸化合物の主体となる遷移金属原子の一部をAl、Ti、V、Cr、Mn、Fe、Co、Li、Ni、Cu、Zn、Mg、Ga、Zr、Nb、Si等の他の金属で置換したもの等が挙げられる。さらに、上述した遷移金属とリチウムとの複合酸化物の表面をAl、B、Ti、Zr、V、Cr、Mn、Fe、Co、Ni、Cu、Zn、Mg、Ca、Ga等の金属の酸化物で被覆すると、高電圧における溶媒の酸化反応が抑制されて好ましい。なかでもAl2O3、TiO2、ZrO2、MgOは強度が高く、安定した被覆効果を発現させるため特に好ましい。なお、これらの正極活物質は、何れか1種を単独で用いても良く、2種以上を任意の組み合わせ及び比率で併用してもよい。正極活物質のタップ密度は、通常1.3gcm3以上であり、1.5gcm3以上が好ましく、1.6gcm3以上が更に好ましく、1.7gcm3以上が特に好ましく、また、通常2.5gcm3以下であり、2.4gcm3以下が好ましい。タップ密度の高い金属複合酸化物粉体を用いることにより、高密度の正極活物質層を形成することができる。正極活物質のタップ密度が上記範囲内であると電池容量を低下し難くなる。正極活物質のBET比表面積は、BET法を用いて測定した比表面積の値が、通常0.2m2g1以上であり、0.3m2g1以上が好ましく、0.4m2g1以上が更に好ましく、また、通常4.0m2g1以下であり、2.5m2g1以下が好ましく、1.5m2g1以下が更に好ましい。BET比表面積の値が、上記範囲内であると、電池性能が低下し難くなり、正極活物質形成時の塗布性もよくなる。正極活物質の製造法としては、本発明の要旨を超えない範囲で特には制限されないが、いくつかの方法が挙げられ、無機化合物の製造法として一般的な方法が用いられる。以下に、本発明に使用される正極の構成及びその作製法について説明する。正極は、正極活物質粒子と結着剤とを含有する正極活物質層を、集電体上に形成して作製される。正極活物質を用いる正極の製造は、公知の何れの方法で作製することができる。すなわち、正極活物質と結着剤、並びに必要に応じて導電材及び増粘剤等を乾式で混合してシート状にしたものを正極集電体に圧着するか、又はこれらの材料を液体媒体に溶解又は分散させてスラリーとして、これを正極集電体に塗布し、乾燥することにより、正極活物質層を集電体上に形成させることにより正極を得ることができる。正極活物質の正極活物質層中の含有量は、通常10質量以上、好ましくは30質量以上、特に好ましくは50質量以上、また、通常99.9質量以下、好ましくは99質量以下である。正極活物質層中の正極活物質の含有量が、上記範囲内であると、電気容量が低下し難くなる。また、十分な強度を提供することもできる。なお、正極活物質粉体は1種を単独で用いても良く、異なる組成又は異なる粉体物性の2種以上を任意の組み合わせ及び比率で併用してもよい。導電材としては、公知の導電材を任意に用いることができる。具体例としては、銅、ニッケル等の金属材料;天然黒鉛、人造黒鉛等の黒鉛グラファイト;アセチレンブラック等のカーボンブラック;ニードルコークス等の無定形炭素等の炭素質材料等が挙げられる。これらは、1種を単独で用いてもよく、2種以上を任意の組み合わせ及び比率で併用してもよい。導電材は、正極活物質層中に、通常0.01質量以上、好ましくは0.1質量以上、より好ましくは1質量以上、また、通常50質量以下、好ましくは30質量以下、より好ましくは15質量以下含有するように用いられる。導電材の含有量が上記範囲内であると、導電性が十分付与することができ、電池容量の低下も生じ難くなる。正極活物質層の製造に用いる結着剤は、非水電解液や電極製造時用いる溶媒に対して安定な材料であれば、特に限定されない。塗布法による場合の結着剤は、電極製造時に用いる液体媒体に対して溶解又は分散される材料であればよいが、具体例としては、ポリエチレン、ポリプロピレン、ポリエチレンテレフタレート、ポリメチルメタクリレート、芳香族ポリアミド、セルロース、ニトロセルロース等の樹脂系高分子;SBRスチレンブタジエンゴム、NBRアクリロニトリルブタジエンゴム、フッ素ゴム、イソプレンゴム、ブタジエンゴム、エチレンプロピレンゴム等のゴム状高分子;スチレンブタジエンスチレンブロック共重合体又はその水素添加物、EPDMエチレンプロピレンジエン三元共重合体、スチレンエチレンブタジエンエチレン共重合体、スチレンイソプレンスチレンブロック共重合体又はその水素添加物等の熱可塑性エラストマー状高分子;シンジオタクチック-1,2-ポリブタジエン、ポリ酢酸ビニル、エチレン酢酸ビニル共重合体、プロピレンα-オレフィン共重合体等の軟質樹脂状高分子;ポリフッ化ビニリデンPVdF、ポリテトラフルオロエチレン、フッ素化ポリフッ化ビニリデン、ポリテトラフルオロエチレンエチレン共重合体等のフッ素系高分子;アルカリ金属イオン特にリチウムイオンのイオン伝導性を有する高分子組成物等が挙げられる。なお、これらの物質は、1種を単独で用いても良く、2種以上を任意の組み合わせ及び比率で併用してもよい。正極活物質層中の結着剤の割合は、通常0.1質量以上であり、1質量以上が好ましく、3質量以上が更に好ましく、また、通常80質量以下であり、60質量以下が好ましく、40質量以下が更に好ましく、10質量以下が特に好ましい。結着剤の割合が、上記範囲内であると、正極活物質を十分保持することができ、十分な機械的強度を提供することができ、サイクル特性等の電池性能の悪化を防ぐことができる。また、電池容量や導電性の低下も生じ難くなる。スラリーを形成するための液体媒体としては、正極活物質、導電剤、結着剤、並びに必要に応じて使用される増粘剤を溶解又は分散することが可能な溶媒であれば、その種類に特に制限はなく、水系溶媒と有機系溶媒のどちらを用いてもよい。水系媒体の例としては、例えば、水、アルコールと水との混合媒等が挙げられる。有機系媒体の例としては、ヘキサン等の脂肪族炭化水素類;ベンゼン、トルエン、キシレン、メチルナフタレン等の芳香族炭化水素類;キノリン、ピリジン等の複素環化合物;アセトン、メチルエチルケトン、シクロヘキサノン等のケトン類;酢酸メチル、アクリル酸メチル等のエステル類;ジエチレントリアミン、NN-ジメチルアミノプロピルアミン等のアミン類;ジエチルエーテル、テトラヒドロフランTHF等のエーテル類;N-メチルピロリドンNMP、ジメチルホルムアミド、ジメチルアセトアミド等のアミド類;ヘキサメチルホスファルアミド、ジメチルスルホキシド等の非プロトン性極性溶媒等を挙げることができる。なお、これらは、1種を単独で用いてもよく、また2種以上を任意の組み合わせ及び比率で併用してもよい。スラリーを形成するための液体媒体として水系媒体を用いる場合、増粘剤と、スチレンブタジエンゴムSBR等のラテックスを用いてスラリー化するのが好ましい。増粘剤は、通常、スラリーの粘度を調整するために使用される。増粘剤としては、本発明の効果を著しく損なわない限り制限はないが、具体的には、カルボキシメチルセルロース、メチルセルロース、ヒドロキシメチルセルロース、エチルセルロース、ポリビニルアルコール、酸化スターチ、リン酸化スターチ、カゼイン及びこれらの塩等が挙げられる。これらは、1種を単独で用いても、2種以上を任意の組み合わせ及び比率で併用してもよい。増粘剤を使用する場合、活物質に対する増粘剤の割合は、通常0.1質量以上、好ましくは0.5質量以上、より好ましくは0.6質量以上、また、通常5質量以下、好ましくは3質量以下、より好ましくは2質量以下が望ましい。上記範囲内であると塗布性を低下させることがなく、正極活物質層に占める活物質の割合も低下しないので、電池容量の低下や正極活物質間の抵抗増大が生じ難くなる。スラリーの塗布、乾燥によって得られた正極活物質層は、正極活物質の充填密度を上げるために、ハンドプレス、ローラープレス等により圧密化することが好ましい。正極活物質層の密度は、1gcm3以上が好ましく、1.5gcm3以上が更に好ましく、2gcm3以上が特に好ましく、また、4gcm3以下が好ましく、3.5gcm3以下が更に好ましく、3gcm3以下が特に好ましい。正極活物質層の密度が、上記範囲内であると、集電体/活物質界面付近への非水電解液の浸透性がよく、特に高電流密度での充放電特性が低下し難くなる。活物質間の導電性が低下し難くなるため、電池抵抗増大が生じ難くなる。正極集電体の材質としては特に制限は無く、公知のものを任意に用いることができる。具体例としては、アルミニウム、ステンレス鋼、ニッケルメッキ、チタン、タンタル等の金属材料;カーボンクロス、カーボンペーパー等の炭素質材料が挙げられる。中でも金属材料、特にアルミニウムが好ましい。集電体の形状としては、金属材料の場合、金属箔、金属円柱、金属コイル、金属板、金属薄膜、エキスパンドメタル、パンチメタル、発泡メタル等が挙げられ、炭素質材料の場合、炭素板、炭素薄膜、炭素円柱等が挙げられる。これらのうち、金属薄膜が好ましい。なお、薄膜は適宜メッシュ状に形成してもよい。集電体の金属薄膜の厚さは任意であるが、通常1μm以上であり、3μm以上が好ましく、5μm以上が更に好ましく、また、通常1mm以下であり、100μm以下が好ましく、50μm以下が更に好ましい。金属薄膜が、上記範囲よりも薄いと、集電体として必要な強度が不足する場合がある。また、薄膜が上記範囲よりも厚いと、取り扱い性が損なわれる場合がある。集電体と正極活物質層の厚さの比は特には限定されないが、非水電解液注液直前の片面の活物質層厚さ/集電体の厚さが通常150以下であり、20以下が好ましく、10以下が特に好ましく、また、通常0.1以上であり、0.4以上が好ましく、1以上が特に好ましい。集電体と正極活物質層の厚さの比が、上記範囲内であると、高電流密度充放電時に集電体がジュール熱による発熱を生じ難くなり、電池容量の低下も生じ難くなる。2-4.セパレータ正極と負極との間には、短絡を防止するために、通常はセパレータを介在させる。セパレータの材料や形状については特に制限は無く、本発明の効果を著しく損なわない限り、公知のものを任意に採用することができる。中でも、本発明の非水電解液に対し安定な材料で形成された、樹脂、ガラス繊維、無機物等が用いられ、保液性に優れた多孔性シート又は不織布状の形態の物等を用いるのが好ましい。樹脂、ガラス繊維セパレータの材料としては、例えば、ポリエチレン、ポリプロピレン等のポリオレフィン、ポリテトラフルオロエチレン、ポリエーテルスルホン、ガラスフィルター等を用いることができる。中でも好ましくはガラスフィルター、ポリオレフィンであり、更に好ましくはポリオレフィンである。これらの材料は1種を単独で用いてもよく、2種以上を任意の組み合わせ及び比率で併用してもよい。上記セパレータの厚さは任意であるが、通常1μm以上であり、5μm以上が好ましく、10μm以上が更に好ましく、また、通常50μm以下であり、40μm以下が好ましく、30μm以下が更に好ましい。セパレータの厚みが上記範囲内であると、絶縁性や機械的強度が低下し難くなる。また、レート特性等の電池性能も低下し難くなり、非水電解液二次電池全体としてのエネルギー密度の低下を防げる。更に、セパレータとして多孔性シートや不織布等の多孔質のものを用いる場合、セパレータの空孔率は任意であるが、通常20以上であり、35以上が好ましく、45以上が更に好ましく、また、通常90以下であり、85以下が好ましく、75以下が更に好ましい。空孔率が上記範囲内であると、膜抵抗が大きくなり難く、レート特性を良好にする。また、セパレータの機械的強度にも優れ、絶縁性が低下し難くなる。また、セパレータの平均孔径も任意であるが、通常0.5μm以下であり、0.2μm以下が好ましく、また、通常0.05μm以上である。平均孔径が、上記範囲内であると、短絡が生じ難くなり、膜抵抗も大きくならずレート特性に優れる。一方、無機物の材料としては、例えば、アルミナや二酸化珪素等の酸化物類、窒化アルミや窒化珪素等の窒化物類、硫酸バリウムや硫酸カルシウム等の硫酸塩類が用いられ、粒子形状もしくは繊維形状のものが用いられる。その形態としては、不織布、織布、微多孔性フィルム等の薄膜形状のものが用いられる。薄膜形状では、孔径が0.01~1μm、厚さが5~50μmのものが好適に用いられる。前記の独立した薄膜形状以外に、樹脂製の結着剤を用いて前記無機物の粒子を含有する複合多孔層を正極及び/又は負極の表層に形成させてなるセパレータを用いることができる。例えば、正極の両面に90粒径が1μm未満のアルミナ粒子を、フッ素樹脂を結着剤として多孔層を形成させることが挙げられる。以下、実施例及び比較例を挙げて本発明を更に具体的に説明するが、本発明は、その要旨を超えない限り、これらの実施例に限定されるものではない。[実施例1~4、比較例1~2]<非水電解液の調製>非水電解液は表1に示す組成でそれぞれ調製した。実施例1の調製例を以下に記載する。実施例1以外もこれに準ずる。乾燥アルゴン雰囲気下、フルオロエチレンカーボネートFEC、ジメチルカーボネートDMCの混合物容量比2:8に、十分に乾燥したLiPF6を1moldm3となるように加え、化合物2Lを非水電解液に対して1質量になるように加えて電解液を調整した。表1に記載の化合物は以下のものである。EMCはエチルメチルカーボネートを示す。その他の添加剤A、Bは以下の化合物を示す。<正極の作製>正極活物質としてのコバルト酸リチウムLiCoO294質量と、導電材としてのアセチレンブラック3質量と、結着剤としてのポリフッ化ビニリデンPVdF3質量とを、N-メチルピロリドン溶媒中で混合して、スラリー化した。得られたスラリーを1平方センチメートルあたり50ミリグラムになるように、厚さ12μmのアルミ箔の両面に塗布して乾燥し、プレス機で厚さ85μmに圧延したものを、活物質が幅30mm、長さ40mmとなるように切り出して正極とした。作成した正極は摂氏80度において12時間減圧乾燥をして用いた。<負極の作製>負極活物質として、非炭素材料であるケイ素73.2質量部および銅8.1質量部と、人造黒鉛粉末ティムカル社製商品名KS-612.2質量部とを用い、これらにポリフッ化ビニリデンを12質量部含有するN-メチルピロリドン溶液54.2質量部、および、N-メチルピロリドン50質量部を加え、ディスパーザーで混合してスラリー状とした。得られたスラリーを、負極集電体である厚さ18μmの銅箔上に均一に塗布して負極とし、その後電極密度が1.5gcm3程度となるようにプレスし、活物質が幅30mm、長さ40mmとなるように切り出して負極ケイ素合金負極とした。なお、この負極は摂氏60度で12時間減圧乾燥して用いた。<二次電池の作成>上記の正極、負極、及びポリエチレン製のセパレータを、負極、セパレータ、正極、セパレータ、負極の順に積層して電池要素を作製した。この電池要素をアルミニウム厚さ40μmの両面を樹脂層で被覆したラミネートフィルムからなる袋内に正負極の端子を突設させながら挿入した後、非水電解液を袋内に0.4mL注入し、真空封止を行ない、シート状電池を作製した。更に、電極間の密着性を高めるために、ガラス板でシート状電池を挟んで加圧した。<電池の評価>1.サイクル試験上記シート状の電池を、25°Cにおいて0.2Cに相当する定電流で充電終止電圧4.2V、放電終止電圧3Vで充放電を数サイクル行って安定させた。その後、45°Cにおいて0.5Cに相当する電流で充放電を100回繰り返した。サイクル試験の1回目の放電容量に対する100回目の放電容量の割合を放電容量維持率として評価した。本発明の化合物を含まない電解液を使用した比較例1に対し、本発明の化合物を含む電解液を使用した実施例1ないし3では、放電容量維持率が向上した。また、本発明の化合物を含まない電解液を使用した比較例2に対し、本発明の化合物を含む電解液を使用した実施例4ないし6では、放電容量維持率が向上した。このことから、溶媒を変更たり、その他の添加剤を加えた場合でも効果があると言える。また、比較例3では一般式1で示される2価の基を分子内に1つ有する化合物C、シュウ酸ジエチルは添加剤を含まない比較例2に比べて放電容量維持率が低下した。これらのことから、一般式1で示される2価の基を分子内に2以上有する本発明の化合物は、充放電を繰り返したときの容量低下を抑制する効果があるといえる。2.高温保存試験上記サイクル試験と同じように電池を安定させた。その後、4.3V-定電流定電圧充電0.05Cカットを行った後、60°C、7日間の条件で高温保存試験を行った。この高温保存の前後で、シート状電池をエタノール浴中に浸して、体積の変化から発生したガス量高温保存ガス量を求めた。このときのガス量を比較例1を1とした時の値として示す。本発明の化合物を含まない非水電解液を使用した比較例1に対し、本発明のアミド化合物を含む電解液を使用した実施例1ないし3では、高温保存ガス量が低下した。これらのことから、本発明の化合物は充電状態での高温保存時におけるガス発生を抑制する効果があるといえる。実施例7:化合物2-Lの合成84gの16ヘキサンジオールと179gのトリエチルアミン、および溶媒のTHFテトラヒドロフランを300mLの反応容器に入れて攪拌しながら、24gのクロログリオキシル酸エチルを-40°C以下に冷却した状態で、ゆっくりと加えた。反応容器を冷媒から外して室温にして、4時間攪拌した。反応液中に生成した固形物をろ過で取り除き、抽出乾燥後に得られた液体を蒸留して、化合物2Lを合成した。また、GCマススペクトルの解析の結果、319の擬分子イオンピークが検出された。これは化合物2Lのプロトン付加体と考えられる。また、NMRによる分析の結果を以下に示す。上記の結果より、生成物が化合物2-Lであることがわかる。実施例8:化合物2-Mの合成106gの112ドデカンジオールと122gのトリエチルアミン、および溶媒のクロロホルムを200mLの反応容器に入れて攪拌しながら、174gのクロログリオキシル酸エチルを-40°C以下に冷却した状態で、ゆっくりと加えた。反応容器を冷媒から外して室温にして、一昼夜攪拌した。反応液中に生成した固形物をろ過で取り除き、抽出乾燥後に得られた固体を再結晶で精製して、化合物2Mを合成した。また、GCマススペクトルの解析の結果、403の擬分子イオンピークが検出された。これは化合物2Mのプロトン付加体と考えられる。また、NMRによる分析の結果を以下に示す。上記の結果より、生成物が化合物2-Mであることがわかる。実施例9:化合物2-Qの合成15gの112ジアミノドデカンと193gのトリエチルアミン、および溶媒のクロロホルムを300mLの反応容器に入れて攪拌しながら、256gのクロログリオキシル酸エチルを-40°C以下に冷却した状態で、ゆっくりと加えた。反応容器を冷媒から外して室温にして、一昼夜攪拌した。反応液中に生成した固形物をろ過で取り除き、抽出乾燥後に得られた固体を再結晶で精製して、化合物2Qを合成した。また、GCマススペクトルの解析の結果、401の擬分子イオンピークが検出された。これは化合物2Qのプロトン付加体と考えられる。また、NMRによる分析の結果を以下に示す。上記の結果より、生成物が化合物2-Qであるとわかる。"